표 1 에 나타내 는 성분 조성 이 되 는 강 슬래브 를 연속 주조 로 제조 하 고 , 1400 ℃ 로 가열 후 , 열간 압연 에 의해 판두 께 ： 2 . 2 ㎜ 의 열 연판 으로 한 후 , 1020 ℃ 에서 180 초 의 열 연판 어닐링 을 실시 했 다 . 이어서 , 냉간 압연 에 의해 중간 판두 께 ： 0 . 55 ㎜ 로 하 고 , 산화 도 PH 2 O / PH 2 = 0 . 25 , 온도 ： 1050 ℃, 시간 ： 90 초 의 조건 으로 중간 어닐링 을 실시 했 다 . 그 후 , 염산 산 세정 에 의해 표면 의 서브 스케일 을 제거 한 후 , 재차 , 냉간 압연 을 실시 하 여 , 판두 께 ： 0 . 23 ㎜ 의 냉연 판 으로 했 다 .